(57)【要約】【課題】硝子粉末に水を加えて練り合わせた材料で硝子板の表面に造形して乾燥後、炉に入れて温度制御して焼成してゆっくり冷却して象形を融着する工程を繰り返して破損することなく硝子絵画を製作する。【解決手段】硝子粉末に水を加えて練り合わせて熱膨張率が等しい硝子板表面に造形し、天日で３ないし５日乾燥して炉に入れ、硝子粉末の溶融温度で焼成して冷却した絵画の中間品に更に硝子粉末を用いて造形し乾燥して、前記硝子粉末の溶融温度で焼成することを繰り返して製作される硝子絵画の製作法において、焼成する炉の温度は硝子粉末の溶融する約６５０〜７００℃ぐらいまでの温度で焼成することを特徴とし、着色硝子粉末に水を加えて混合練り合わせて硝子板上に色彩を損なわずに造形し乾燥してこれを焼成し冷却して硝子絵画を製作する。 【選択図】図１
2007203598.tif 000002
【特許請求の範囲】
【請求項１】
硝子粉末に水を加えて練り合わせて、硝子粉末の熱膨張率と等しい熱膨張率の硝子板の表面に造形し乾燥して炉に入れ、硝子の溶融温度で焼成して冷却する工程を繰り返して製作される硝子絵画の製作法。
【請求項２】
焼成する炉の温度が約６５０〜７００℃ぐらいまでの硝子粉末の溶融温度で焼成することを特徴とする請求項１に記載の硝子絵画の製作法。
【請求項３】
熱膨張率が等しい着色硝子粉末に水を加えて混合練り合わせて熱膨張率が等しい硝子板の表面に造形し乾燥して焼成することを特徴とする請求項１に記載の硝子絵画の製作法。
【発明の詳細な説明】
【技術分野】
【０００１】
本発明は、硝子粉末を材料にして水を用いて硝子板の表面に造形して硝子粉末の溶融温度で焼成し冷却する工程を繰り返して、熱膨張率が等しい硝子で製作される硝子絵画の容易な製作法に関するものである。
【背景技術】
【０００２】
硝子粉末を原料として焼成される建築用タイルなどの建材、硝子工芸品の中で、硝子粉末には素材の透明性を出すことができる利点があるので、施釉焼成体（特許文献１〜３）や硝子工芸品（特許文献４）として知られている。焼成温度は１０００〜１３００℃と高く（特許文献１、３）保たれている。
特許文献４には軟化点が６５０℃以上の粉末硝子１００重量％に、多糖類を２〜１６重量％と油脂１〜１０重量％を添加すると共に、水を添加して混練成形して焼成する硝子工芸品の製造方法が記載されている。硝子表面に絵付けする方法等の技術は、特許文献５〜６に開示されている。
ｗａｔｅｒｇｌａｓｓ  ｐａｉｎｔｉｎｇ（非特許文献１）は、水硝子（カリウム又はナトリウム硅酸塩の水溶液）を用いて描く画法（フレスコとは異なるが耐久性に富み広く壁画の製作に応用される）がある。
【０００３】
しかし、本発明の目的とするところは、硝子粉末と水を原料にして硝子板の表面に造形し、乾燥して炉に入れ、コンピュータで温度を制御して管理し焼成し冷却する工程を繰り返して絵画を製作する方法である。
【０００４】
特許文献１〜３は、硝子粉末を原料にした建築用材の例えばタイルの製造に関する。特許文献４は、硝子粉末を原料にした工芸品の製造に関する。特許文献５は絵付けガラスーセラミック物品の製法、特許文献６は硝子絵画の画素となる全ての着色硝子球を耐熱基板上に確実に勝つ均一に融着させると同時に、隣接する着色硝子球の間に形成される隙間をなくした硝子絵画製作方法、特許文献７は高解像度、高濃度及び密着性・耐久性を同時に満足する陶磁器・硝子表面への絵付け方法をそれぞれ開示している。非特許文献１は、ｗａｔｅｒｇｌａｓｓ  ｐａｉｎｔｉｎｇを説明している英和辞典の２０６２頁である。
【特許文献１】特開平０７−０８２０５６号公報（特許番号第２１１６０２６号）
【特許文献２】特開平０７−１３８０３６号公報（特許番号第２６７９０１３号）
【特許文献３】特開平０７−０８１９５６号公報（特許番号第２５０９４５１号）
【特許文献４】特開平１１−３４３１２７号公報
【特許文献５】特開平０５−１５５６４０号公報
【特許文献６】特開平１０−３１５６９７号公報
【特許文献７】特開２００３−１３６８９８号公報
【非特許文献１】ＫＥＮＫＹＵＳＨＡ‘Ｓ  ＮＥＷ  ＥＮＧＬＩＳＨ−ＪＡＰＡＮＥＳＥ  ＤＩＣＴＩＯＮＡＲＹ  英和辞典２０６２頁ｗａｔｅｒｇｌａｓｓ  ｐａｉｎｔｉｎｇ  研究社  昭和３５年３月１０日  第一版
【発明の開示】
【発明が解決しようとする課題】
【０００５】
解決しようとする問題点は、絵画の製作に硝子粉末を原料として水と練り合わせ、練り合わせた硝子粉末を用いて硝子板の表面に造形して、乾燥し、約６５０〜７００℃の温度で焼成し、この工程を繰り返して硝子板上に造形した象形に硝子の色彩を活かして明暗を表現することにある。
【課題を解決するための手段】
【０００６】
本発明は、軟化点が６４５〜７００℃ぐらいまで硝子粉末と水を原料にして硝子板に絵画を製作するため、水で練り合わせてなる硝子粉末を用いて硝子粉末の熱膨張率と同じ膨張率である硝子板の表面に造形し、乾燥して炉に入れ約６５０〜７００℃ぐらいまでの溶融温度で焼成することを繰り返して硝子絵画を製作することを最も主要な特徴とする。
【発明の効果】
【０００７】
本発明の硝子絵画の製作法は、水で練り合わせた硝子粉末を用いて熱膨張率が等しい硝子板の表面に造形して、それを乾燥し炉に入れて焼成して、熱膨張率が等しい硝子を用いて硝子板の表面に象形を表現する工程を繰り返して絵画を製作する方法である。この方法は、硝子板に造形した象形の表面に更に硝子粉末と水を用いて造形し乾燥して炉に入れて焼成する工程を繰り返して行うことにより硝子板表面に膨張率が等しい硝子同士で熱により溶融して冷却することにより結合し絵画を製作することができる。
【発明を実施するための最良の形態】
【０００８】
硝子粉末と水を原料にして硝子板に絵画を製作するという目的を、硝子板の表面に絵画材料の硝子の色彩を維持し、コンピュータで炉の温度を制御して硝子粉末を原料にして熱膨張率が等しい硝子板に象形を造形して硝子絵画が破損することなく実現した。
【実施例１】
【０００９】
図１は、本発明の実施方法で製作された実施例１の絵画作品の図面代用写真であって、図２は本発明の実施方法で製作された実施例２の絵画作品の図面代用写真である。
【００１０】
本発明は、熱膨張率が等しい材料である硝子粉末に水を混合して練りあげたものを絵画の材料として使用し熱膨張率が等しい硝子板の表面に象形を造形した絵画を製作する方法である。
【００１１】
一般に硝子粉末は、建築用材の製作や工芸品の材料として使用される。絵画を描く方法として、水と混合した硝子粉末を、同じ膨張率の硝子板の表面に造形し、天候の良い日が続く場合で３ないし５日間乾燥した後に、電気窯の炉で焼成する。硝子板を焼成して融着させた象形をゆっくり冷却した中間体に同じ工程を繰り返し行い一枚の硝子絵画が完成する。
【００１２】
その際に、水流、水圧、風圧などを利用し、流線型など自然に又は偶発的に形成される形を利用して象形を描くことができる。利用する水の水分量により形態の異なる模様も生まれる。硝子粉末は水を含ませているため、硝子粉末を載せた硝子板は、硝子板を立てても硝子粉末が落ちることなく、その状態で真上から乾いた硝子粉末を振り落とすと光と影が瞬間に表現できるので、硝子板の表面に立体的、写実的な象形を表現することが容易にできる。
【００１３】
焼成する温度は、炉に入れた硝子粉末が熔けはじめる温度が６４５℃位であり、この温度で硝子粉末の粒子同士が接着する程度から乾燥した硝子粉末が炉の中の温度で熔けて硝子板に融着する最高温度は６９０℃位までの温度帯である。焼成する炉の温度が約６５０〜７００℃ぐらいまでの温度で焼成する。
【００１４】
着色硝子粉末に水を加えて混合練り合わせて硝子板上に造型したものを乾燥して焼成する工程を繰り返して着色した硝子絵画を製作を行うことを特徴とする。
【００１５】
焼成する時間は、硝子粉末を材料にして造形した硝子板の面積、容量により、焼成時間が異なるが、凡そ一回の工程当たり約２６時間の焼成時間である。
【００１６】
このような硝子粉末と水を混合して硝子板の表面に造形し、乾燥させて炉に入れて焼成し、熱により溶融し冷却して結合させ硝子板の表面に象形を融着させる方法を採用したので、硝子の色彩の特性を劣化することなく、硝子絵画芸術として製作することができる。従って、製作者は硝子板の表面に一体的な象形として硝子絵画の製作を容易にできる。さらに硝子絵画は、表面に光を当てることにより効果的に、硝子板の表面に形成された象形の明暗を際立たせ、現実的に表現する効果がある。
【実施例２】
【００１７】
図２の実施例２は、本発明の実施方法によって製作された絵画作品である。硝子絵画の製作法は硝子を原料とする用途の拡大におおいに役立つ方法である。
【産業上の利用可能性】
【００１８】
本発明の実施方法は、絵画、立体的なオブジェの作品の製作にも適用できる。実施方法は、硝子粉末と水を用いて硝子板の表面に造形して乾燥し、炉に入れて焼成する工程を複数回繰り返して硝子絵画を完成する方法であるから素人でも硝子絵画の製作を楽しむことができる。
【図面の簡単な説明】
【００１９】
【図１】本発明の実施方法により製作した作品例の図面代用写真である。（実施例１）
【図２】本発明の実施方法により製作した作品例の図面代用写真である。（実施例２）
【図１】
2007203598.tif 000003
【図２】
2007203598.tif 000004